(57)【要約】【課題】外部電極方式の放電ランプにおいて、従来と同じ電圧で点灯したときでも、ガラス容器の内面の外部電極直下の部分に穴明きが生じないようにする。【解決手段】密閉のガラス容器１と、ガラス容器１内に封入された放電媒体気体４と、ガラス容器１内に誘電体バリア放電を生じさせるための、ガラス容器の外面に設けられた外部電極２Ａ，２Ｂとを含んでなる外部電極方式の放電ランプに対し、ガラス容器１の内面の、外部電極２Ａ，２Ｂに相当する部分を少なくとも含む部分に、オクチル酸ガドリニウム及びプロピオン酸ガドリニウムの少なくとも一種以上を含む溶液の焼成によって得た酸化ガドリニウム膜５Ａ，５Ｂを設ける。オクチル酸ガドリニウム、プロピオン酸ガドリニウム又はそれらの混合液の焼成によって得られる酸化ガドリニウム膜は、粉体の酸化ガドリニウム膜より緻密であるので、ガラス容器の電極直下の部分に対する放電媒体気体４のイオンのスパッタ阻止能力が高い。放電媒体４に質量の重い水銀ガスを含む場合に、特に有効である。【選択図】      図１
2005251638.tif 000002
【特許請求の範囲】
【請求項１】
中空密閉のガラス容器と、前記ガラス容器内に封入した放電媒体の気体と、前記ガラス容器内に誘電体バリア放電を生じさせるための、ガラス容器の外面に設けた外部電極とを含んでなる外部電極方式の放電ランプにおいて、
前記ガラス容器の内面の、外部電極に相当する部分を少なくとも含む部分に、連続構造の酸化ガドリニウム膜を設けたことを特徴とする外部電極方式放電ランプ。
【請求項２】
前記酸化ガドリニウム膜は、オクチル酸ガドリニウム及びプロピオン酸ガドリニウムの少なくとも一種以上を含む溶液から焼成により形成したものであることを特徴とする、請求項１に記載の外部電極方式放電ランプ。
【請求項３】
前記放電媒体の気体が水銀ガスを含むことを特徴とする、請求項１又は請求項２に記載の外部電極方式放電ランプ。
【請求項４】
前記酸化ガドリニウム膜を前記ガラス容器の内面の全面に設けたことを特徴とする、請求項１乃至３のいずれか１項に記載の外部電極方式放電ランプ。
【請求項５】
前記酸化ガドリニウム膜の上及び酸化ガドリニウム膜から露出するガラス容器の内面の上に蛍光体膜を設けたことを特徴とする、請求項１乃至４のいずれか１項に記載の外部電極方式放電ランプ。
【請求項６】
前記蛍光体膜を、外部電極に相当する部分を除く部分に形成したことを特徴とする、請求項５に記載の外部電極方式放電ランプ。
【請求項７】
円筒状の密閉ガラス容器と、
前記円筒状のガラス容器をその円周に沿って取り巻く一対のリング状電極であって、前記ガラス容器の長手方向に沿って間を空けて並べて設けた電極と、
前記ガラス容器内に封入した、水銀ガスを含む放電媒体の気体と、
前記ガラス容器の内面の外部電極に相当する部分を少なくとも含む部分に設けた、連続構造の酸化ガドリニウム膜と、
前記酸化ガドリニウム膜の上及び酸化ガドリニウムから露出するガラス容器の内面の上に設けた蛍光体膜であって、前記外部電極に相当する部分を除く部分に形成したた蛍光体膜とを含んでなる外部電極方式放電ランプ。
【請求項８】
前記酸化ガドリニウム膜は、オクチル酸ガドリニウム及びプロピオン酸ガドリニウムの少なくとも一種以上を含む溶液から焼成により形成したものであることを特徴とする、請求項７に記載の外部電極方式放電ランプ。
【請求項９】
請求項８に記載の外部電極方式放電ランプを製造する方法であって、
両端開放の円筒状のガラス容器の外面に、前記リング状の一対の外部電極を形成する過程と、
前記ガラス容器の内面の、前記外部電極に相当する部分を少なくとも含む部分にオクチル酸ガドリニウム及びプロピオン酸ガドリニウムの少なくとも一種以上を含む溶液を塗布する過程と、
前記溶液を焼成して前記酸化ガドリニウム膜を得る過程と、
前記蛍光体膜を形成する過程と、
前記ガラス容器内に前記水銀ガスを含む放電媒体の気体を封入する過程とを少なくとも含むことを特徴とする外部電極方式放電ランプの製造方法。
【発明の詳細な説明】
【技術分野】
【０００１】
本発明は、外部電極方式の放電ランプに関し、特に、外部電極直下のガラス容器の穴明き防止に有効な技術に関する。
【背景技術】
【０００２】
放電ランプは、透明な中空密閉の容器の中に気体を封入し、これを放電媒体として容器内に放電を生じさせ、放電によって放射された光を容器外に取り出して照明などの用途に用いるものである。そして、放電ランプを電極が設けられている場所という観点から分類した場合の形式の一つに、外部電極方式の放電ランプがある。
【０００３】
外部電極方式の放電ランプは、電極を容器の外部に設けた点が構造上の特徴になっており、容器内に電極をもたないことから無電極放電ランプとも呼ばれる。容器内に電極を設けた構造のランプに比べ、容器の外部から容器内の電極へ通じるリードの封止が不要であるので製造が容易である、容器を細管化したり薄型化することができるので小形化に有利である、点灯時の電子衝撃による電極の損傷や、電極のスパッタリングによる放電容器内部の汚れの発生がないので、点滅・点灯を繰り返したときの寿命が短くなる度合いが小さい等の多くの利点を持っていることから、例えば液晶表示装置のバックライトの光源や、複写機或いはファクシミリ装置その他イメージスキャナのような各種ＯＡ機器における、原稿照射用の光源などの用途に多く用いられている。
【０００４】
放電容器には主にガラスが使われ、円筒状をしたものが多い。電極にはいろいろな種類の形状のものがあり、例えば特許文献１に例示されているように、円筒形のガラス容器の外側を円周に沿って取り巻くリング状の一対の電極を、ガラス容器の長手方向に間を空けて並べたもの（便宜上、リング形と記す）がある。或いは、ガラス容器の長手方向に沿う長い二本の帯状の電極を、ガラス容器の円周に沿ってスリットを空けて並べた、いわゆるアパーチャー形と称されるものがある。更には、平行な二本の細長い電極を円筒状のガラス容器に螺旋状に巻きつけたもの（同、螺旋形）なども考えられている。
【０００５】
図２に、従来の外部電極方式放電ランプの斜視図及び断面図を、リング形の放電ランプを例にして示す。図２を参照して、密閉された円筒状のガラス容器１の両端近傍の外面に、ガラス容器をその円周に沿って取り巻く二つのリング状の外部電極２Ａ，２Ｂが設けられている。電極の材質には、一般的には金属が用いられることが多いが、例えばＩＴＯのような透明の導電材を用いたり、これと金属とを併用したりすることもある。
【０００６】
ガラス容器１の内部の空間には、放電媒体気体４として、キセノン（Ｘｅ）やアルゴン（Ａｒ）のような希ガスと水銀ガスとの混合ガスが、例えば２×１０３  〜１５×１０３  Ｐａ（１５〜１１３Ｔｏｒｒ）程度の圧力で封入されている。ガラス容器１の内面には、必要に応じて、蛍光体膜３が形成されている。尚、放電媒体気体４には、水銀を含まない希ガスだけが用いられることもある。よく知られている、希ガス放電ランプである。
【０００７】
この外部電極方式の放電ランプにおいて、図２（ｂ）に示すように、二つの外部電極２Ａ，２Ｂの間に、例えば周波数：２５ｋＨｚ、電圧：２５００Ｖ程度の正弦波あるいはパルス波というような高周波、高電圧の交流電圧を印加する。すると、誘電体であるガラス容器１で、外部電極２Ａ，２Ｂの直下のガラスに誘電分極が生じ、その部分の内面が電極として作用する。これにより、ガラス容器１内に高電圧が導入されて、容器内に誘電体バリア放電が生じる。この誘電体バリア放電によって放電媒体気体４中の水銀が紫外線を放射し、蛍光体膜３はその水銀が放射した紫外線によって励起されて、例えば可視光のような、励起紫外光とは波長の異なる光を発光する。そして、その蛍光体膜３が発した波長変換された光が、透明ガラス容器１を通して外部に放射される。例えば殺菌灯などのように、水銀輝線の紫外線をそのまま利用するときは、蛍光体膜３は設けないで、水銀が放射した紫外光をそのままガラス容器１を通して取り出す。
【０００８】
このように、外部電極方式の放電ランプは、同じ放電ランプとはいえ、ランプ容器の内部の両端近傍に電極を設けた、いわゆる冷陰極ランプや熱陰極ランプとは、単に電極の配設場所が異なるのみならず、特に、ガラス容器の内面の外部電極２Ａ，２Ｂ直下の部分が電極として作用するという点で、ガラス容器が果たす役割も大きく異なるランプである。
【０００９】
【特許文献１】特開２００２−２１６７０４号公報（図１〜図１０）
【発明の開示】
【発明が解決しようとする課題】
【００１０】
本発明者らは、従来の外部電極方式の放電ランプにおいて、点灯時間の経過につれて、ガラス容器１の外部電極２Ａ，２Ｂ直下の部分に内側から穴が開き始め、進行してゆき、ついには外面にまで達してガラス容器の気密が保たれなくなる現象を見出した。この穴明き現象は、特に放電媒体気体４に水銀ガスを含む場合に顕著で、早期に現れ進行速度も速かった。
【００１１】
この現象は、外部電極２Ａ，２Ｂ間に印加する高周波交流電圧の電圧を低下させることで軽減できることが分かったが、寿命特性はわずかに良くなるものの、その分、ランプ輝度が低下してしまう。
【００１２】
従って、本発明は、外部電極方式の放電ランプにおいて、従来と同じ電圧で点灯したときでも、ガラス容器の外部電極直下の部分に穴明きが生じないようにすることを目的とする。
【課題を解決するための手段】
【００１３】
中空密閉のガラス容器と、前記ガラス容器内に封入した放電媒体の気体と、前記ガラス容器内に誘電体バリア放電を生じさせるための、ガラス容器の外面に設けた外部電極とを含んでなる外部電極方式の放電ランプにおいて、前記ガラス容器の内面の、外部電極に相当する部分を少なくとも含む部分に、連続構造の酸化ガドリニウム膜を設けたことを特徴とする。
【発明の効果】
【００１４】
本発明によれば、外部電極方式の放電ランプにおいて、従来と同じ電圧で点灯した場合でも、ガラス容器の外部電極直下の部分に穴明きが生じることを防止できる。
【発明を実施するための最良の形態】
【００１５】
次に、本発明の実施の形態について、図面を参照して説明する。本発明の一実施の形態に係るリング形外部電極方式の水銀蛍光ランプの断面図を示す図１を参照して、この図に示す水銀蛍光ランプは、外観は従来の水銀蛍光ランプと同じである（図２（ａ）参照）。また、ガラス容器内のガスの成分や圧力、蛍光体膜の組成なども同じである。しかし、図１に示すように、ガラス容器１の内面の外部電極２Ａ，２Ｂ直下の部分に、酸化ガドリニウム（Ｇｄ２  Ｏ３  ）膜５Ａ，５Ｂが形成されている点が異なっている。この酸化ガドリニウム膜５Ａ，５Ｂは、オクチル酸ガドリニウム、プロピオン酸ガドリニウム又はそれらの混合溶液を焼成して得られたもので、ガラス容器１の内面上に、リング状に設けられている。
【実施例１】
【００１６】
本発明者らは、図１に示す外部電極方式の水銀蛍光ランプの第１の実施例のもの（実施例１）を以下のようにして製作した。先ず、両端開放の円筒状のガラス容器を準備し、その両端側の外面に、従来公知の方法で、リング状の外部電極２Ａ，２Ｂを形成する。
【００１７】
次いで、オクチル酸ガドリニウムを適当な溶媒に溶解させ粘度を調整した溶液を、ガラス容器１の内面の、外部電極２Ａ，２Ｂに当たる部分に塗布し、熱を加えて溶媒を揮発させる。更に、大気雰囲気中で５００〜６００℃程度の温度で焼成することにより、酸化ガドリニウム膜５Ａ，５Ｂを形成する。この酸化ガドリニウム膜５Ａ，５Ｂは、被膜の構成物質が連続している構造をもつ緻密な連続膜であった。
【００１８】
その後、従来公知の方法でガラス容器１の内面に蛍光体膜３を形成し、ガラス容器内をいったん真空に引いた後、放電媒体気体４である水銀ガスを含むキセノンガスを封入して、本実施例に係る外部電極方式の水銀蛍光ランプを完成する。
【００１９】
尚、外部電極２Ａ，２Ｂの形成については、上に述べた例では、例えば導電性ペーストの焼成で形成するために、一番最初に形成してある。使用する蛍光体膜３によっては、加熱によって性質が変化するものもあることから、外部電極の形成に加熱を必要とするような方法を採るときは、蛍光体膜３の形成に先立って外部電極を形成しておくことが好ましい。外部電極２Ａ，２Ｂに例えばアルミニウム箔を用い、これをガラス容器１の外面に接着などの方法で固着させるのであれば、蛍光体膜３の形成の後に外部電極を形成することもできる。すなわち、蛍光体膜３を形成した後、放電媒体気体４を封入する前に外部電極を形成する、或いは、先に放電媒体気体４を封入してから、一番最後に外部電極を形成してもよい。
【実施例２】
【００２０】
次に、第２の実施例として、酸化ガドリニウム膜５Ａ，５Ｂをプロピオン酸ガドリニウムの焼成で形成した以外は実施例１と同じ外部電極方式の水銀蛍光ランプ（実施例２）を制作した。本実施例において、酸化ガドリニウム膜５Ａ，５Ｂは、次のようにして形成した。すなわち、プロピオン酸ガドリニウムを溶媒に溶解させ、粘度を調整し、これをガラス容器１の内面の外部電極２Ａ，２Ｂに当たる部分に塗布する。そして、熱を加えて溶媒を揮発させ、更に、大気雰囲気中で５００〜６００℃程度の温度で焼成することにより、酸化ガドリニウム膜５Ａ，５Ｂを得た。この酸化ガドリニウム膜５Ａ，５Ｂは、被膜の構成物質が連続している構造をもつ緻密な連続膜であった。
【００２１】
実施例１に係る外部電極方式水銀蛍光ランプも、実施例２に係る外部電極方式水銀蛍光ランプも、従来の水銀蛍光ランプと同様に、二つの外部電極２Ａ，２Ｂの間に高周波、高電圧の交流電圧を加えることによって放電させる。しかしながら、どちらの実施例においても、ガラス容器１の外部電極２Ａ，２Ｂ直下の部分に穴明きが生じることはなかった。従来、放電開始後約３０００時間あたりから、ガラス容器の穴明きにより瞬発的に点灯不能になるものが発生し始めるのに対し、実施例１，２においては、この程度の時間ではガラス容器１の内面に目視で確認できる程度の変化は認められなかった。これは、次のように考えられる。
【００２２】
先に述べたように、外部電極方式の放電ランプでは、ガラス容器１の内面の外部電極２Ａ，２Ｂの直下の部分は、放電の際、電極として作用する。そこで、点灯の最中には、その電極として作用しているガラス容器の内面部分に、水銀のイオンが加速されて強く打ち込まれ、スパッタリングが生じる。保護膜が無くガラス容器１の内面の上記部分が剥き出しのときや、内面に直接蛍光体膜３が形成されている場合は、水銀イオンはスパッタによりガラスを削り、内部に浸透する。水銀イオンのスパッタ、浸透が繰り返されると、ガラスの厚さが減少すると同時に温度が上昇して耐電圧が低下するため、局部的に放電電流が増大する。以後、耐電圧の低下、放電電流の増大という正帰還により急激に熱暴走を起こして、最終的にガラスに穴が開いてしまう。実施例１及び実施例２で保護膜として用いた酸化ガドリニウム膜５Ａ，５Ｂが、加速水銀イオンのガラス容器へのスパッタを阻止しているのである。
【００２３】
ここで、酸化ガドリニウム膜５Ａ，５Ｂが緻密な連続構造の膜であることが、重要である。すなわち、本発明者らは、金属酸化物の粉体からなる膜を保護膜に用いることを、いくつかの金属酸化物について試みた。例えば蛍光体膜を形成するときと同じような方法で、金属酸化物の粉体を溶媒に分散させ、バインダーなどを加えて泥漿を作り、その泥漿をガラス容器１の内面に塗布、乾燥させて保護膜用の被膜を形成するのである。しかしながら、粉体の被膜からなる保護膜の場合は、水銀が被膜の粒子間の隙間に吸着されて、水銀＋キセノン混合ガスからなる放電媒体気体４中の水銀の量が放電時間の経過と共に減少し、この原因によるランプの短寿命化という副作用が現れた。また、粒子間の隙間に吸着された水銀がガラス容器を侵蝕していくという好ましくない現象も認められた。
【００２４】
これに対し、実施例１，２においては、水銀の減少やガラス容器の侵蝕は起こらなかった。実施例１，２における酸化ガドリニウム膜５Ａ，５Ｂが緻密な連続構造の膜であるからであると考えられる。また、加速水銀イオンに対する阻止能力の観点から見た場合、粒子どうしの間に空間が多い粉体使用の保護膜より、連続構造の被膜のほうが阻止能力は高いと予測される。この点からも、連続構造の被膜が保護膜に適していると言える。
【００２５】
なお、外部電極方式の放電ランプにおいて、電極として作用しているガラス容器の内面部分に対する放電媒体気体のイオンによるスパッタは、水銀を含まない希ガスのみの場合であっても当然生じていることであるが、ガラスの穴明き現象が水銀ガスを含む場合に特に顕著であるのは、水銀イオンはＸｅ，Ｋｒ，Ａｒ，Ｎｅなどに代表される放電ランプ用の希ガスに比べて重く、スパッタ効果が大きいからであると推測される。
【実施例３】
【００２６】
本発明者らは、オクチル酸ガドリニウムとプロピオン酸ガドリニウムとを混合した液を用い、これをガラス容器の内面に塗布、乾燥、焼成して酸化ガドリニウム膜５Ａ，５Ｂを形成した場合について調査した結果、実施例１及び実施例２と同様に、ガラス容器の穴明き防止効果が認められることを確認した。オクチル酸ガドリニウムとプロピオン酸ガドリニウムの混合比率による効果の相違は認められなかった。
【００２７】
尚、保護膜（オクチル酸ガドリニウム、或いはプロピオン酸ガドリニウム、或いはオクチル酸ガドリニウムとプロピオン酸ガドリニウムの混合溶液の焼成による酸化ガドリニウム膜）は、ガラス容器１の内面の、少なくとも外部電極２Ａ，２Ｂの直下に形成されていれば本発明の目的を達することはできるのであるが、この保護膜は透光性であるので、ランプ容器１の内面の全域に渡って形成してもよい。このようにすると、保護膜形成工程でガラス容器１の内面にオクチル酸ガドリニウムを塗布する際に、外部電極２Ａ，２Ｂに当たる部分以外をマスクする必要がないので、そのぶん保護膜形成工程が簡略化、簡素化され、製造コストを削減することができる。
【００２８】
また、本発明は、蛍光体を用いない放電ランプにも適用できることはもちろんであるが、水銀ガスを含む気体と蛍光体膜３とを用いる、いわゆる水銀蛍光ランプの場合は、以下のようにするとより良い。すなわち、蛍光体膜３は、一般に、粒状の蛍光体からなり、蛍光体の粒子どうしの間には隙間が多い。そのため、水銀蛍光ランプでは、上記蛍光体粒子の間の隙間に水銀が凝集し、点灯時間の経過につれてガラス容器１内の水銀ガスの蒸気圧が低下してゆき、ランプの輝度が低下してしまうので、蛍光体膜３の面積はできるだけ小さい方が望ましい。そこで、外部電極方式の水銀蛍光ランプの場合は、外部電極２Ａ，２Ｂに当たる部分には蛍光体膜を形成しない方が好ましい。
【００２９】
尚また、外部電極については、リング状の二つの電極２Ａ，２Ｂを形成した場合を例示したが、電極数は特に二つに限るわけではない。電位的に一対になればよいのであって、幾何学的な電極の数はいくつであってもよい。電極の形状についても、リング形のものに限らず、アパーチャー形や螺旋形のものでもよい。更に、ガラス容器は円筒状のものに限らず、平たい角筒状のガラス容器を用いた平板形の放電ランプであってもよい。
【産業上の利用可能性】
【００３０】
本発明は、放電媒体気体に水銀ガスを含む外部電極方式の水銀放電ランプに用いて、特に有効である。
【図面の簡単な説明】
【００３１】
【図１】本発明の一実施の形態に係るリング形外部電極方式水銀蛍光ランプの断面図である。
【図２】従来の外部電極方式水銀蛍光ランプの一例の斜視図及び断面図である。
【符号の説明】
【００３２】
１    ガラス容器
２Ａ，２Ｂ    外部電極
３    蛍光体膜
４    放電媒体気体
５Ａ，５Ｂ    酸化ガドリニウム膜
【図１】
2005251638.tif 000003
【図２】
2005251638.tif 000004